(57)【特許請求の範囲】
【請求項１】
モーターを内蔵したミキサー本体と、当該ミキサー本体に載置されるコップと、コップの内底部に配置され且つ前記モーターと連結し回転するカッターを備えるミキサーの前記コップ内に、ロックウール集合体と該ロックウール集合体の質量の２〜５０倍の質量の液体を投入する工程（投入工程）と、
前記投入工程後に、前記カッターを所定の総回転数（ＮT）となるように回転させる工程（攪拌工程）と、
前記攪拌工程後に、攪拌物を取り出し当該攪拌物中の液体を気化させロックウール解砕物を得る工程（気化工程）と、
公称目開き１mmの篩を用いて前記気化工程で気化させたロックウール解砕物を篩い分ける工程（分級工程）とを備え、
前記分級工程により得られるロックウール解砕物中の１mmの篩における残留物の割合である１mm残留率を求める１mm残留率測定試験により得られる、
前記所定の総回転数（ＮT）が９５００〜１０５００回転のときの１mm残留率（Ｒ1）に対する、前記所定の総回転数（ＮT）が４８０００〜５００００回転のときの１mm残留率（Ｒ2）の次式（１）により求まる減少量が、規定値以下であるロックウール集合体を選定する工程（選定工程）を更に具備することを特徴とするロックウール吹付け工法用ロックウール集合体の品質評価方法。
減少量（％）＝Ｒ1-Ｒ2    ・・・・・・  （１）
【請求項２】
上記規定値が２０％であることを特徴とする請求項１記載のロックウール吹付け工法用ロックウール集合体の品質評価方法。
【発明の詳細な説明】
【技術分野】
【０００１】
本発明はロックウールに関する。例えば、構造物の部材に、耐火性、防火性、吸音性、及び／又は断熱性等を付与する目的で採用されるロックウール、セメント及び水を用いたロックウール吹付け工法において、圧送時のホース内詰まりが生じ難いロックウールに関する。
【背景技術】
【０００２】
耐火性、防火性、吸音性及び／又は断熱性などを付与する目的で、構造体表面にロックウール層を設けることが提案されている。ロックウール層の形成には、一般的には、ロックウール、セメント及び水を用いたロックウール吹付け工法が用いられる。
【０００３】
ロックウール吹付け工法としては、乾式工法、湿式工法、半乾式工法が知られている。乾式工法は、予め、ロックウールとセメントとを混合した乾燥混合物をノズルから吐出し、これと同時にノズルの周縁に配置した複数個の噴水口より圧力水を噴射し、両者を混合吹付ける工法である。この乾式工法は、嵩比重が０．２〜０．３と軽量の被覆層を形成できるが、施工時にセメントやロックウールによる発塵が著しく、環境上の問題が指摘されている。湿式工法は、乾式工法の欠陥を改善する為になされたものである。この湿式工法は、主材のロックウールとセメントに界面活性剤と増粘剤を配合してなる吹付け施工用被覆材を用い、これに水を加えたペーストを圧縮空気によりノズルから吹付ける方法である。この湿式工法は、浮遊粉塵の問題点は改善されたものの、形成される被覆層の嵩比重が０.４〜０.６と重く、乾式工法に比べてコストが高いという問題が指摘されている。半乾式工法は、予め、ロックウールとセメントとを混合しない工法である。半乾式工法において、ロックウールは、解繊機（解綿機）で解繊（解綿）・破砕され、ロータリーバルブ等により定量的に送り出され、エアブローワーによりホース内を圧送され、吹付けノズルに供給される。セメントはスラリー槽で水と混合されてセメントスラリーとされた後、スラリーポンプにより搬送ホースを通って吹付ノズルに供給される。セメントスラリーは、ノズルの周縁から噴射されるか、或いはノズルの中心から噴射され、ロックウールと合流・混合し、耐火被覆層が形成される。半乾式工法によれば、浮遊粉塵が減少し、乾式工法に近い嵩比重の被覆層が形成できる。このようなことから、半乾式工法がロックウール吹付け工法の主流となっている。
【０００４】
上記半乾式工法は、例えば解繊機（解綿機）で細かく粒状にされた後に空気圧送されたロックウールに、セメントと水との混合により製造されたセメントスラリーをノズル先端部で噴射しながら混合し、部材に吹付ける工法である。
【０００５】
ところで、半乾式工法によるロックウール吹付け工法時に、圧送時にホース内でロックウールが詰まる、又は吹付けられたロックウールが部材に付かない（落ちてしまう：このようなロックウールは「落ち綿」と言われる。）場合が有ることが認められた。このようなロックウールの割合が多いと、ロックウール吹付け施工性能が確保されないことが予想される。従って、場合によっては、作業を一から遣り直さなければならないことも予想される。
【先行技術文献】
【特許文献】
【０００６】
【特許文献１】特開２００２−３４８９７８号公報
【発明の概要】
【発明が解決しようとする課題】
【０００７】
さて、これまで、圧送ホース内でのロックウールの詰まりが何に起因しているかは全く判ってなかった。
【０００８】
この問題点についての検討が、本発明者によって、鋭意、推し進められて行った。その結果、前記「ロックウールの詰まり」や「落ち綿」の不具合が発生したロックウールは解繊後に短繊維（繊維状となっていない微粒状のものを含む。）の割合が多いものであったことが究明された。そして、解繊後における短繊維の混入率の大小（多寡）の問題は、どうも、用いられたロックウール繊維の折れ易さに原因が有るのではないかとの考えを持つに至った。それは、用いられたロックウールの品番によって、施工性（詰まり易さ、施工面への付着性）が変動していたからである。更なる検討が推し進められて行った結果、ロックウールの繊維強度が充分に有った場合には、ホース内への詰まりも無く、吹付けた部材への付着性も良かったことが判った。そして、ロックウール集合体（解繊前のロックウール）に対してミキサー等による剪断力を加えて解砕した場合、解砕前後の短繊維混入率の増加率が低い場合には、ホース内の詰まりも無く、部材への付着性が良好であることが判って来た。
【０００９】
従って、本発明が解決しようとする第１の課題は、ロックウールの吹付け施工に際してホース内でのロックウールの詰まりが改善された技術を提供することである。本発明が解決しようとする第２の課題は、落ち綿が改善された技術を提案することである。本発明は、ロックウールの吹付け施工に際してホース内でのロックウールの詰まりが少なく、且つ落ち綿が少ないロックウール集合体を提供することを目的とする。また、本発明は、ロックウールの吹付け施工に際してホース内でのロックウールの詰まりが少なく、且つ落ち綿が少ないロックウール集合体を選定することが可能なロックウール吹付け工法用ロックウール集合体の品質評価方法を提供することを目的とする。
【課題を解決するための手段】
【００１０】
本発明者は、前記課題解決のため鋭意検討した結果、ロックウールの圧送経路内において、結合材と合流前に圧送されているロックウールから粉塵を取り除くことにより、上記課題を解決できることを見出し、本発明を完成させた。即ち、本発明は、以下の（１）又は（２）で表すロックウール吹付け工法用ロックウール集合体の品質評価方法である。
（１）モーターを内蔵したミキサー本体と、当該ミキサー本体に載置されるコップと、コップの内底部に配置され且つ前記モーターと連結し回転するカッターを備えるミキサーの前記コップ内に、ロックウール集合体と該ロックウール集合体の質量の２〜５０倍の質量の液体を投入する工程（投入工程）と、前記投入工程後に、前記カッターを所定の総回転数（ＮT）となるように回転させる工程（攪拌工程）と、
前記攪拌工程後に、攪拌物を取り出し当該攪拌物中の液体を気化させロックウール解砕物を得る工程（気化工程）と、
公称目開き１mmの篩を用いて前記気化工程で得たロックウール解砕物を篩い分ける工程（分級工程）とを備え、
前記分級工程により得られるロックウール解砕物中の１mmの篩における残留物の割合である１mm残留率を求める１mm残留率測定試験により得られる、
前記所定の総回転数（ＮT）が９５００〜１０５００回転のときの１mm残留率（Ｒ1）に対する、前記所定の総回転数（ＮT）が４８０００〜５００００回転のときの１mm残留率（Ｒ2）の次式（１）により求まる減少量が、規定値以下であるロックウール集合体を選定する工程（選定工程）を更に具備することを特徴とするロックウール吹付け工法用ロックウール集合体の品質評価方法。
減少量（％）＝Ｒ1−Ｒ2    ・・・・・・  （１）
（２）上記規定値が２０％であることを特徴とする上記（１）のロックウール吹付け工法用ロックウール集合体の品質評価方法。
【発明の効果】
【００１１】
本発明によれば、ロックウールの吹付け施工に際してホース内でのロックウールの詰まりが改善される。また、本発明によれば、落ち綿が改善される。本発明によれば、ロックウールの吹付け施工に際してホース内でのロックウールの詰まりが少なく、且つ落ち綿が少ないロックウール集合体が得られる。また、本発明によれば、ロックウールの吹付け施工に際してホース内でのロックウールの詰まりが少なく、且つ落ち綿が少ないロックウール集合体を選定することが可能なロックウール吹付け工法用ロックウール集合体の品質評価方法が得られる。本発明によれば、ロックウール吹付け時に発生する粉塵量、落ち綿を抑制できる。本発明により形成されるロックウール被覆層は、粉状のロックウールが混じり難いので、密度が小さく断熱性又は耐火性に優れる。
【発明を実施するための形態】
【００１２】
本発明のロックウール集合体は、次の試験方法により求まる減少量が、２０％以下であることを特徴とする。
モーターを内蔵したミキサー本体と、当該ミキサー本体に載置されるコップと、コップの内底部に配置され且つ前記モーターと連結し回転するカッターを備えるミキサーの前記コップ内に、ロックウール集合体と該ロックウール集合体の質量の２〜５０倍の質量の液体を投入する工程（投入工程）と、
前記投入工程後に、前記カッターを所定の総回転数（ＮＴ）となるように回転させる工程（攪拌工程）と、
前記攪拌工程後に、攪拌物を取り出し当該攪拌物中の液体を気化させロックウール解砕物を得る工程（気化工程）と、
公称目開き１mmの篩を用いて前記気化工程で得たロックウール解砕物を篩い分ける工程（分級工程）とを備え、
前記分級工程により得られるロックウール解砕物中の１mmにおける残留物の割合である１mm残留率を求め、前記所定の総回転数（ＮＴ）が９５００〜１０５００回転のときの１mm残留率（Ｒ１）に対する、前記所定の総回転数（ＮＴ）が４８０００〜５００００回転のときの１mm残留率（Ｒ２）の減少量を、次式（１）により求める。
減少量（％）＝Ｒ１−Ｒ２    ・・・・・・  （１）
【００１３】
本発明において、上記液体が水及び有機溶媒から選ばれる液体又はこれらの２種以上の混合液であると好ましい。有機溶媒としては、メタノールやエタノール等のアルコール類、アセトンやジエチルケトン等のケトン類、酢酸エチルや蟻酸メチル等のエステル類、エチルエーテルやメチルエーテル等のエーテル類、ベンゼンやトルエン等の芳香族炭化水素類、石油ベンジンやナフサ等の脂肪族炭化水素類、トリクロロエチレンや四塩化炭素等のハロゲン化炭化水素類等が好適な例として挙げられる。沸点が１５０℃以下の液体が好ましく、沸点が１００℃以下の液体がより好ましい。本発明で用いる液体としては、取扱いが容易で燃焼の虞がないことから、水が最も好ましい。本発明において、液体は分散媒のような役割を果たし、ミキサーのコップ内に投入されたロックウール集合体が液体に分散することで、効率よくカッターと接触し解砕される。当該液体は、ミキサーのコップ内に投入するロックウール集合体の質量の２〜５０倍の質量を当該コップ内に投入することが好ましく、より好ましくはロックウール集合体の質量の５〜４０倍の質量、更に好ましくはロックウール集合体の質量の１０〜３０倍の質量とする。ロックウール集合体の質量の５０倍を超えるとロックウール集合体がカッターと接触し難くなり、２倍未満ではロックウール集合体が液体に分散し難い。また、コップに投入する液体の量は、コップの定格容量の２０〜８０％とすることが、ロックウール集合体が効率よくカッターと接触し易いことから好ましく、より好ましい液体の投入量は、コップの定格容量の３０〜７０％とする。更に好ましい液体の投入量は、コップの定格容量の４０〜６０％とする。
【００１４】
本発明において、ロックウールは、溶融炉で溶融された岩石や高炉スラグ等を主体とする材料が、急冷されながら、繊維化された素材（鉱物繊維）である。例えば、高炉スラグを主体とする材料より製造されたスラグウールなども含まれる。前記ロックウールは、繊維化された鉱物繊維を集めただけの原綿を解綿機等で細かくした粒状ロックウールを好適に用いることができる。原綿を用いる場合は、輸送前に解綿機等で細かくして用いる。粒状ロックウールは、ロックウールの原綿を解砕、解綿、切断、分級（例えば、篩い分け）、造粒などの工程の一種又は二種以上の組み合わせにより得られる。この粒状ロックウールは、ロックウールの繊維が凝集しているもので、ロックウールの粒状綿、細粒綿、微粒綿を含むものである。粒状綿としては、日本ロックウール社製「エスファイバー粒状綿」（商品名）、ＪＦＥロックファイバー社製「ロクセラム 粒状綿」（商品名）、太平洋マテリアル社製「太平洋ミネラルファイバー粒状綿」（商品名）等の市販のロックウールの粒状綿、細粒綿、微粒綿を好適に用いることが出来る。斯かる粒状ロックウールが用いられた場合、熱がロックウールを被覆する下地に伝わり難く、断熱性、耐火性又は不燃性が得られ、また、吸音性も得られる。
【００１５】
本発明に用いるミキサーは、モーターを内蔵したミキサー本体と、当該ミキサー本体に載置されるコップと、コップの内底部に配置され且つ前記モーターと連結し回転するカッターを備えるミキサーである。このようなミキサーとして、野菜や果物等の食材、牛乳やジュース等の飲料及び／又は氷等を切断及び／又は粉砕と同時に混合する家庭用ミキサー又は業務用ミキサーを好適に用いることができる。このようなミキサーとしては、例えば、パナソニック社製業務用ミキサー「ＭＸ−１５２ＳＰ−Ｗ」（商品型番）（コップの定格容量：１８００ｍｌ、回転数：９７００回転／分）、同社製家庭用ミキサー「ファイバーミキサー（商品名）ＭＸ−Ｘ３００（商品型番）」（コップの定格容量：７００ｍｌ、回転数：低速；８８００回転／分、高速；１１７００回転／分）、同社製家庭用ミキサー「ファイバーミキサー（商品名）ＭＸ−７００（商品型番）」（コップの定格容量：１０００ｍｌ、回転数：低速；７９００回転／分、高速；１０３００回転／分）、テスコム社製ミキサー「ミル＆ミキサー（商品名）ＴＭＬ１６０（商品型番）」（コップの定格容量：４００ｍｌ、回転数：２００００回転／分）、同社製ミキサー「ミル＆ミキサー（商品名）ＴＭＬ１６１（商品型番）」（コップの定格容量：４００ｍｌ、回転数：２００００回転／分）、同社製ミキサー「ＴＭ８４５（商品型番）」（コップの定格容量：１０００ｍｌ、回転数：１００００回転／分）、小泉成器社製ミキサー「ミルミキサー（商品名）ＫＭＺ−０４００（商品型番）」（コップの定格容量：４００ｍｌ、回転数：１８０００回転／分）、デロンギ・グループ社製ミキサー「デロンギパワーブレンダー３ＷＡＹ（商品名）ＤＢＬ２４７（商品型番）」（コップの定格容量：８００ｍｌ、回転数：２２０００回転／分）及びこれらに類似のミキサーが好ましい例として例示できる。ここでいうミキサーにはフードプロセッサーも含むものである。
【００１６】
ミキサーのコップ内へロックウール集合体と液体を投入する順序はどちらが先でもよく、また、両方同時でもよい。また、ロックウール集合体と液体の何れも、２以上に分けてミキサーのコップ内へ投入してもよく、そのときにどのような順序で投入しても良い。
【００１７】
投入工程完了後に、カッターを所定の総回転数となるように回転させる工程（攪拌工程）を行う。カッターの回転数は早く目視で回転数を確認できないことから、回転数を時間で管理する。所定の総回転数（ＮＴ）となる回転時間（ＴＴ）を１分間当たりの回転数（Ｎ０）から導き出す。所定の総回転数（ＮＴ）となる回転時間（ＴＴ）は、次式（２）により求まる。
ＴＴ＝ＮＴ÷Ｎ０×６０  （秒）  ・・・・（２）
【００１８】
本発明に用いるミキサーは、その多くが定格時間（連続攪拌できる時間および次に攪拌できるまでの停止時間）が定められていることが多いことから、本発明における攪拌工程では、回転させた時間の合計が、所定の総回転数（ＮＴ）となる回転時間（ＴＴ）となるまで、定格時間に従って攪拌と停止を繰り返す。
【００１９】
攪拌工程終了後、コップ内のロックウール（粉砕物）と液体が混ざった攪拌物を、バット、ビーカー、蒸発皿、シャーレ―等の容器に全て取り出す。このとき、ロックウール粉砕物の一部がカッターやコップ等に付着するので、新たな液体で洗い落とす。洗い落とした攪拌物は、他の取り出した攪拌物と合流させる。洗い落としに用いる液体（洗浄液）は、少ない量とすることが好ましい。また、洗浄液は、投入工程でカップに投入した液体と同じ種類を用いることが好ましい。
【００２０】
本発明における気化工程は、攪拌物を取り出し当該攪拌物中の液体を気化させロックウール解砕物を得る工程である。攪拌物中の液体を気化させる方法は特に限定されず、攪拌物を加熱する方法、減圧する方法、静置し蒸発させる方法、風などの気流を攪拌物に当てる方法、又はこれらの二種以上を併用する方法等が好適な例として挙げられ、特に、加熱する方法、減圧する方法、加熱と減圧を併用する方法、気流を充てる方法、又はこれらの二種以上を併用する方法がより短時間で攪拌物中の液体を気化させ取り除くことができることから更に好ましい。
【００２１】
前記気化工程において、攪拌物中の液体を気化させ取り除いて得たものは、ロックウール粉砕物である。このロックウール粉砕物を、次の分級工程では、公称目開き１mmの篩を用いて篩い分けを行い、ロックウール解砕物中の１mmの篩における残留物の割合（含有率）である１mm残留率を求める。前記所定の総回転数（ＮＴ）が９５００〜１０５００回転のときの１mm残留率（Ｒ１）を求める。また、前記所定の総回転数（ＮＴ）が４８０００〜５００００回転のときの１mm残留率（Ｒ２）を求める。求めたＲ１及びＲ２を用いて、次式（１）により、減少量を求める。
減少量（％）＝Ｒ１−Ｒ２    ・・・・・・  （１）
【００２２】
上記（１）式で求めた減少量が小さいほど繊維が折れ難いロックウール集合体である。減少量が２０％以下のロックウール集合体であれば、ロックウールの吹付け施工に際して、圧送ホース内でロックウール繊維が充分折れ難いことから、ホース内でのロックウールの詰まりが起こり難く、また、粉塵が発生し難く、落ち綿の割合が少ない。更に、上記減少量が１６％以下のロックウール集合体であれば、より一層、ホース内でのロックウールの詰まりが起こり難く、また、粉塵が発生し難く落ち綿の割合が少ないことから好ましい。
【００２３】
また、所定の総回転数（ＮＴ）が４８０００〜５００００回転のときの１mm残留率（Ｒ２）が、５５％以上であると、ロックウールの吹付け施工に際して、圧送ホース内でロックウール繊維が充分折れ難いことから、ホース内でのロックウールの詰まりが起こり難く、また、粉塵が発生し難く、落ち綿の割合が少ない。更に、Ｒ２が、５５％以上であると、より一層、ホース内でのロックウールの詰まりが起こり難く、また、粉塵が発生し難く落ち綿の割合が少ないことから好ましい。
【００２４】
ロックウール吹付け工法用ロックウール集合体の品質評価方法は、上記で求めた減少量が、規定値以下であるロックウール集合体を選定する工程（選定工程）を更に具備することを特徴とする。当該規定値としては２０％が好ましく、１６％が更に好ましい。
【実施例】
【００２５】
以下に実施例を挙げて、本発明をさらに詳細に説明するが、本発明はこれら実施例に何ら限定されるものではない。
【００２６】
［実施例１］
Ｎｏ．１〜Ｎｏ．５の５種類のロックウール集合体を準備した。これら５種類のロックウール集合体から各５０ｇを取り、１０００ｍｌ即ち１０００ｇの水（２０倍の質量の水）とともに、パナソニック社製業務用ミキサー「ＭＸ−１５２ＳＰ−Ｗ」（商品型番）（コップの定格容量：１８００ｍｌ、回転数：９７００回転／分）のコップに投入した。所定の総回転数（ＮＴ）を９７００回転（総攪拌時間１分間（６０秒間））として、当該ミキサーのスイッチを入れ攪拌した。カッターによりロックウール集合体にせん断力が作用し、当該ロックウール集合体は解砕（解繊）され、水と混ざった攪拌物となった。
【００２７】
次に、攪拌物を全てステンレス製バットに取り出した後、恒量となるまで１０５℃の乾燥機の中で乾燥させ、ロックウール粉砕物を得た。このロックウール粉砕物を、受け皿を付けた公称目開き１mmのステンレス製網篩に投入し蓋をして上下動及び水平動を与え篩い分けを行い、篩に留まる試料の１質量％以上が篩を新たに通過しなくなるまで作業を繰り返した。篩い分けによる分級作業終了後、１mm残留率（Ｒ１）を求めた。同様に、所定の総回転数（ＮＴ）を４８５００回転（総攪拌時間５分間（３００秒間））として攪拌を行い、１mm残留率（Ｒ２）を求めた。上記（１）式によりこのときの減少量を求めた。このときの試験結果を表１に示した。
【００２８】
【表１】
0006694306.tif 000002
【００２９】
［実施例２］
実施例１と同じ５種類のロックウール集合体を準備し、これら５種類のロックウール集合体から各１０ｇを取り、２００ｍｌ即ち２００ｇの水（２０倍の質量の水）とともに、テスコム社製ミキサー「ミル＆ミキサー（商品名）ＴＭＬ１６０（商品型番）」（コップの定格容量：４００ｍｌ、回転数：２００００回転／分）のコップに投入した。所定の総回転数（ＮＴ）を１００００回転（総攪拌時間３０秒間）として、当該ミキサーのスイッチを入れ攪拌した。カッターによりロックウール集合体にせん断力が作用し、当該ロックウール集合体は解砕（解繊）され、水と混ざった攪拌物となった。実施例１と同様にこのときの１mm残留率（Ｒ１）を求めた。また、同様に、所定の総回転数（ＮＴ）を４８３３３回転（総攪拌時間２分２５秒間（１４５秒間））として攪拌を行い、１mm残留率（Ｒ２）を求めた。上記（１）式によりこのときの減少量を求めた。このときの試験結果を表２に示した。
【００３０】
【表２】
0006694306.tif 000003
【００３１】
次に、Ｎｏ．１〜Ｎｏ．５の５種類のロックウール集合体と、普通ポルトランドセメントと、水道水とを用い、半乾式工法によりロックウール吹付け作業を１０分間行い、鉄骨製の梁にロックウール被覆層を形成した。このロックウール被覆層の形成時、つまり、半乾式工法によるロックウール吹付け時における作業性（ホース内の詰まりの有無）や落ち綿具合を確認した。その結果を表３に示した。このとき、ホース内の詰まりが無かった場合を作業性「良好」、ホース内の詰りがあった場合を作業性「不良」と評価した。また、落ち綿が目視で少なかった場合を落ち綿具合「良好」、落ち綿が多かった場合を落ち綿具合「不良」と評価した。
【００３２】
【表３】
0006694306.tif 000004
【００３３】
Ｎｏ．１〜Ｎｏ．３のロックウール集合体は、上記減少率が１６％以下のロックウール集合体であり、且つ所定の総回転数（ＮＴ）が４８０００〜５００００回転のときの１mm残留率（Ｒ２）が、５５％以上であった。これらのロックウール集合体は、本発明の実施例に当たるロックウール集合体である。また、これら３種類のロックウール集合体は、上記減少率が２０％以下、特に１６％以下であったので、これらをロックウール吹付け工法に用いるロックウール集合体として選択すると、吹付け施工時に発生する粉塵が少なく、落ち綿が少なく、また、ホース内の詰まりが無く作業性が良好である。